본 발명 에 사용 될 수 있 는 셀룰로오스 필라멘트 를 제조 하 기 위해서 는 셀룰로오스 의 순도 가 높 은 펄프 를 사용 해야 하 며 , 특히 고품질 의 셀룰로오스 계 섬유 를 제조 하 기 위해서 는 α - 셀룰로오스 함량 이 높 은 것 을 사용 하 는 것 이 바람직 하 다 . 또한 , 중합도 가 높 은 셀룰로오스 분자 를 사용 하 여 고 배향 구조 및 고결 정화 를 유도 함 으로써 높 은 강도 와 높 은 탄성 률 을 가지 도록 할 수 있 다 . 따라서 본 발명 에서 사용 된 셀룰로오스 는 중합도 ( DPw ) 500 - 2 , 000 범위 , α - 셀룰로오스 함량 92 % 이상 인 펄프 를 사용 하 는 것 이 바람직 하 다 . 본 발명 에서 는 벅키 ( Buckeye ) 사 ( 미국 ) V - 81 펄프 를 나이프 바 가 부착 된 분쇄기 를 사용 하 여 셀룰로오스 분말 을 제조 하 였으며 , 본 발명 에 따른 제조 방법 에서 셀룰로오스 분말 의 평균 입자 직경 은 500 ㎛ 이하 , 바람직 하 게 는 300 ㎛ 이하 가 되 는 것 이 유리 하 다 . 분말 의 크기 가 500 ㎛ 를 초과 하 면 압출기 에서 일정 하 게 분산 및 팽윤 이 되 지 않 는다 .